La présente invention se rapporte à des feuilles dégradables. Des feuilles dégradables sont de plus en plus utilisées en agriculture et en horticulture comme feuilles de protection temporaire, par exemple comme paillis. Xbéquemaent, les feuilles se dégradent en laissant subsister des morceaux qui sont encore suffisamment grands pour encrasser les outils et machines agricoles. Ceci arrive souvent lorsque les bords d'une feuille servant de paillis sont partiellement recouverts par un tas de terre pour le maintien de la feuille en place. La présente invention a pour objet une feuille pour paillis dégradable faite d'une composition thermoplastique comprenant éventuellement un agent favorisant la dégradation de la matière th moplastique et dont les parties -marginales comprennent des zones de plus grande faiblesse. Les zones de plus grande faiblesse peuvent, par exemple, comprendre des fentes, perforations, zones plus minces ou zones qui ont été affaiblies par une oxydation. Rez, zones plus minces peuvent être formées, par exemple, par extrusion ou calandrage en creux de la feuille.Les zones de feuille oxydées peuvent, par exemple, être formées par une oxydation physique de ces zones, notamment par un traitement de décharge électrique ou traitement à la flamme ou bien par irradiation au moyen l'un rayonnement qui active l'agent favorisant la dégradation. Les fentes ou perforations ont l'avantage d'être simples à former, cependant que les zones plus minces ou zones qui ont été oxydées évitent la présence de discontinuités dans la feuille qui pourrait s'écorner dans la machine. De préférence, les zones sont disposées de manière à former des lignes éventuellement sécantes de faiblesse dans la feuille le. La feuille peut être orientée, auquel cas les lignes de faiblesse sont transversales ou parallèles à la direction de ltorien- tation. Les zones de faiblesse comprennent de préférence des fentes transversales ou diagonales aux bords de la feuille. Les fentes peuvent s'étendre jusqu'au bord,mais de préférence s'arretent près du bord. La matière thermoplastique est de préférence un homopolymère ou copolymère cristallin d'une -oléfine aliphatique telle que l'éthylène, le propylène ou le butène-l. Le polyéthylène basse densité ou haute densité convient et l'éthyle'ne peut, par exemple, être copolymérisé avec 1 à 20g en poids d'un comonomère qui peut êQre une x-oléfine contenant jusqu'à 12 atomes de carbone, comme le propylène, l'hexène-l ou le décène-l, ou bien qui peut être de l'acétate de vinyle ou un ester allylique (par exemple méthylicue, éthylique ou butylique) de 11 acide acrylique ou méthacrylique.De préférence, les homopolymères et copolysères de l'éthylène sont utilisés avec un agent favorisant la dégradation. I1 est possible aussi de recourir à des copolymères principalement de propylène et spécialement à des copolymères de propylène comprenant 1 ê 20% en poids d'éthylène ou de butène-1 et s'obtenant par introduction du comonomère aux derniers stades d'un procédé de polymérisation du propylène. La Demanderesse a découvert qu'il est possible d'utiliser les polymères-et copolymères du propylène en l'absence d'agent favorisant la dégradation. Ires matières thermoplastiques polyoléfiniques ont de pré- férence un indice de fluidité à l'état fondu de 1 à 150 g par 10 minutes,mesuré suivant la norme B.S. 2782:Partie 1/105C/1970 avec une charge de 2,16 kg, l'essai étant réalisé à 2300C pour les po- lymères principalement de propylène et a' 1900C pour tous les autres polymères. Les agents.favorisant la dégradation qui sont utilisés aux fins de l'invention sont des composés qui accélèrent la dégradation de la matière thermoplastique et sont notamment les mélanges de sels de métaux de transition d'acides gras (par exemple le stéarate ferrique) et des acides gras eux-memes (par exemple l'acide stéarique) comme décrit dans le brevet anglais n 1.401.k18. En variante, l'agent favorisant la dégradation peut être un complexe non ionique de métal- de transition comme-décrit dans le brevet anglais n 1.356.107 ou bien peut être un amidon comme décrit dans le brevet belge n 822.20. Des formes de réalisation préférées de l'invention sont décrites ci-après avec référence au dessin annexé, dans lequel Fig. 1 est une vue en perspective d'une section d'une feuille dont les parties marginales sont munis de fentes; Fig. 2 est une vue en coupe de la feuille illustrée à la Fig. 1 lorsqu'elle est utilisée comme paillis et Fig. 3 est une partie d'une vue en perspective de la feuille représentée à la Fig. 1 mais présentant une autre disposition des fentes La Fig. 1 montre une section 5 d'une feuille comportant des fentes 6 ménagées dans les parties marginales 7. Les fentes 6 sont disposées en diagonale par rapport aux bords 8 de la feuille. La Fig. 2 montre une section 5 de la feuille disposée sur le sol 9 et dont les parties marginales 7 sont recouvertes de tas 10 de terre maintenant la feuille de paillis en place. La Fig. 3 montre une section de feuille 5 dont les fentes 11 ont un agencement différent puisqu'elles slarrêtent près des bords 8. Le bord 8 exempt de fentes maintient ensemble les bandes 12 de la feuille entre les fentes 11 et facilite la bonne mise en place de la feuille, spécialement par voie mécanique. Une composition thermoplastique particulièrement pré férée pour former la feuille de l'invention comprend 99,61% en poids de polyéthylène basse densité d'un indice de fluidité à l'étant fondu de 2,0 g par 10 minutes, 0,15% en poids de stéarate ferrique, 0,02 en poids-d,acide stéarique, 0,03 en poids de 2,6-di-t-butyl4-méthylphénol et 0,2% en poids de silice comme agent antiblocage. Bes compositions peuvent également contenir des charges réfléchis- sant la chaleur comme décrit dans le brevet français-n 1.574.088. Lxinvention a également pour objet un procédé pour produire une feuille dégradable, suivant lequel on amène à l'étant de feuille une composition thermoplastique contenant un agent à- vorisant la dégradation et soit pendant soit après lavoir amené à l'état de feuille on crée des zones de faiblesse. -Les feuilles expansées tant à cellules ouvertes qu > à cellules fermées permettent de faciliter davantage la dégradation. e. EvENorcarroNs 1.- Feuille dégradable pour paillis faite d'une composition thermoplastique, caractérisée en ce qu'elle comporte à ses parties marginales des zones de plus grande faiblesse. 2.- Feuille dégradable pour paillis faite d'une composition thermoplastique et contenant un agent favorisant la dégradation de la matière thermoplastique, caractérisée en ce qu'elle comporte à ses parties marginales des zones de plus grande faiblesse. 3. - Feuille pour paillis suivant la revendication 1, caractérisée en ce que la matière thermoplastique est un homopolymère ou copolymère du propylène et la composition est exempte d'additif favorisant la dégradation. 4.- Feuille pour paillis suivant l'une quelconque des revendications 1 à 3, caractérisée en ce que les zones de faiblesse comprennent des fentes. 5.- Feuille pour paillis suivant la revendication 4, caractérisée en ce-que les fentes sont transversales ou diagonales par rapport au bord de la feuille. 6.- Feuille pour paillis suivant la revendication 5, caractérisée en ce que les fentes ssarretent près du bord de la feuille.